(57)【特許請求の範囲】
【請求項１】
固体電解質体の両面に、一対の電極としてＰｔ被膜が被覆された酸素センサ素子を備えた酸素センサであって、
前記固体電解質体の両面のうち、少なくとも被測定ガスに曝される側の表面に形成されたＰｔ被膜には、Ｍｏ，Ｒｕ，およびＮｂのうち少なくとも１つの金属が、Ｐｔに対して０．０１〜０．５質量％含有されていることを特徴とする酸素センサ。
【請求項２】
前記被測定ガスに曝される側に被覆されたＰｔ被膜は、Ｐｔに対して、Ｍｏ，Ｒｕ，およびＮｂのうち少なくとも１つの金属が添加されためっき液により成膜後、１０００℃〜１２００℃で加熱処理されたものであることを特徴とする請求項１に記載の酸素センサ。
【請求項３】
少なくとも被測定ガスに曝される側の表面に形成されたＰｔ被膜の内部には、閉気孔が形成されており、該閉気孔の内部には、大気ガスよりも酸素ガス濃度が高いガスが充填されていることを特徴とする請求項１または２に記載の酸素センサ。
【発明の詳細な説明】
【技術分野】
【０００１】
本発明は、Ｐｔ被膜が被覆された酸素センサ素子を備えた酸素センサに係り、特に、検出精度に優れた酸素センサに関する。
【背景技術】
【０００２】
従来から、酸素センサ（Ｏ２センサ）は、酸素センサ素子を備えており、該酸素センサ素子は、ハウジング内に収納されている。例えば、有底円筒状（コップ状）の酸素センサ素子の場合には、酸素センサ素子は、酸素イオン伝導性を有したコップ状の固体電解質体と、該固体電解質体の内表面に設けられた内側電極と、固体電解質体の外表面に設けられた外側電極と、を備えたものが一般的に知られている。
【０００３】
このような酸素センサ素子は、内側電極を大気と接触させて基準電極とする一方、外側電極を被測定ガス（排ガス）と接触させて測定電極とすることで、内燃機関の排ガス中の酸素濃度を測定するものである。
【０００４】
近年、酸素センサ素子の性能を向上させるために外側電極について種々の検討がなされている。例えば、低温作動性・ガス応答性を改善するために、外側電極の電極材料結晶の平均粒径とその外側電極の膜厚を改良した酸素センサ素子が開示されている。ここでは、酸素センサ素子を構成する固体電解質体は、安定化ジルコニアからなり、この固体電解質体の表面に、電極材料としてＰｔ（Ｐｔ）被膜が被覆されている。
【０００５】
電極に用いられるＰｔ被膜として、例えば、Ｐｔサーメットからなる無孔質の被膜を、めっきにより固体電解質体の表面に被覆した酸素センサが提案されている（例えば、特許文献１参照）。また、別の技術として、白金、金、ロジウム、ルテニウム、パラジウムの群から選ばれる貴金属、または当該貴金属を含む合金からなる電極を備えた酸素センサが提案されている（例えば、特許文献２参照）。
【先行技術文献】
【特許文献】
【０００６】
【特許文献１】特開２０００−１０５２１３号公報
【特許文献２】特開２００７−２４８３３４号公報
【発明の概要】
【発明が解決しようとする課題】
【０００７】
しかしながら、上述した酸素センサにおいて、酸素センサ素子の出力電圧は、ガス濃度によらずリッチ・リーンの雰囲気が切り替わるのに追従して迅速に変化することが望ましいが、上述したような従来の酸素センサ素子ではこの追従性（応答性）が十分であるとはいえない。特に、将来の排ガス規制、低燃費、および低コスト等の観点から応答性（特にリーンガスに対して）に優れた高感度・高精度の酸素センサ素子を備えた酸素センサを安定して供給することが望まれている。
【０００８】
一般に、酸素センサは、被測定ガス雰囲気が変化したことを大気の酸素量を基準にして出力値として示す。ゆえに、被測定ガス側の電極を介して、固体電解質体の界面の酸素状態を速く変化させる能力が、酸素センサの出力電圧の追従性の良し悪しを決定する。ここで、高濃度ガス雰囲気下では、酸素状態が迅速に変化するため、上述した応答性は特に問題にならない。
【０００９】
しかし、被測定ガスの低濃度ガス雰囲気下では、その酸素状態の変化に伴い、酸素センサ素子の反応時間が長くなる傾向にある。このため、被測定ガスの酸素濃度と酸素センサの出力電圧とに、一時的にズレが生じることがある。これにより、空燃比制御の制御性が悪くなり、この結果、内燃機関のエミッションが低下することがある。
【００１０】
ところで、自動車の内燃機関の空燃比制御では、触媒の上流側に配置されたＡ／Ｆセンサの出力信号に基づき、触媒に流入する排気ガスの空燃比が目標空燃比（例えば理論空燃比）になるよう燃料噴射量がフィードバック制御されている。
【００１１】
一方、酸素センサは、触媒の下流側に配置される。酸素センサは、理論空燃比（ストイキ）近傍で出力電圧が急変する特性を有しているので、酸素センサ素子の出力電圧に基づいてＡ／Ｆセンサの出力目標値を補正する制御を行い、Ａ／Ｆセンサの劣化等による出力信号の誤差分を補正している。
【００１２】
このようなフィードバック制御の実行により、吸気の空燃比が目標空燃比（例えば理論空燃比）となるようにインジェクタからの燃料噴射量が調整され、排気ガスのエミッションが改善される。
【００１３】
ここで、上述したフィードバック制御を前提として、触媒の劣化診断制御（オンボードダイアグノーシス：ＯＢＤ制御）をする場合、一般的に、Ｃｍａｘ法や軌跡長法などの手法が利用されている。これらの手法は、空燃比と、酸素センサの出力とで描かれるヒステリシスループを利用して、触媒中の酸素吸蔵量を推定し、その結果から触媒の劣化を診断している。したがって、酸素センサの特性には、ある程度の応答時間の余裕が必要となる。
【００１４】
しかしながら、上述したように、エミッションの観点では、リーン／リッチ応答速度が共に速いことが最良となるが、このような場合には、空燃比と、酸素センサの出力とで描かれる曲線は、ヒステリシスループの無いＺ状のカーブとなるため、ＯＢＤ制御への適用は困難となる。
【００１５】
本発明は、このような観点からなされたものであり、その目的とするところは、応答性に優れると共に、触媒の劣化診断をするにあたり、好適に利用できる酸素センサを提供することにある。
【課題を解決するための手段】
【００１６】
前記課題を鑑みて、発明者は、鋭意検討を重ねた結果、排ガス規制強化の観点から、リーンガスに対する応答性（リッチガスからリーンガスへの切り替わり時の応答性）をより速くし、リッチガスに対する応答性（リーンガスからリッチガスへの切り替わり時の応答性）は従来と同等あるいは遅延させるような（応答時間が従来に比べて、ある程度緩和されるような）センサ特性を有する酸素センサが望ましいと考えた。
【００１７】
そして、このようなセンサ特性を有した酸素センサを得るためには、Ｐｔ電極のＰｔに対して特定の金属をこれまでの量よりも微量に含有させることにより、Ｐｔの電子密度の制御によりガスの吸脱着性を変化させることができると考えた。具体的には、Ｐｔの電子密度の制御で、ＮＯガスおよびＣＯガスに対するそれぞれのガスの選択性、および、これらのガスに対する結合エネルギーを制御するができ、排気ガスに対する感度を変化させることができると考えた。これにより、リーンからリッチへの応答速度とリッチからリーンへの応答速度を制御することができると考えた。
【００１８】
このようにして、リッチからリーンへの応答性を高め、内燃機関のエミッションおよび低燃費を向上させ、かつ、リーンからリッチへの応答性を緩和することにより、触媒の劣化診断制御を精度良く行なうことができるとの新たな知見を得た。
【００１９】
本発明は、この新たな知見に基づくものであり、本発明に係る酸素センサは、固体電解質体の両面に、一対の電極としてＰｔ被膜が被覆された酸素センサ素子を備えた酸素センサであって、前記固体電解質体の両面のうち、少なくとも被測定ガスに曝される側の表面に形成されたＰｔ被膜には、Ｍｏ，Ｒｕ，またはＮｂのうち少なくとも１つの金属が、Ｐｔに対して０．０１〜０．５質量％含有されていることを特徴とする。
【００２０】
本発明によれば、Ｐｔ電極のＰｔに対して、Ｍｏ，Ｒｕ，Ｎｂを０．０１〜０．５質量％含有させることにより、Ｐｔの電子密度を減少させ、この結果、排ガス中のＮＯ応答速度を増大させる、すなわち、リッチからリーンへのセンサ応答性を高めことができる。
【００２１】
すなわち、Ｍｏ，Ｒｕ，またはＮｂのうち少なくとも１つの金属が０．５質量％を超えた場合には、Ｐｔの電子密度はほとんど変化しないため、排ガス中のＮＯ応答速度を増大させることが難しい。また、０．０１質量％未満の場合には、添加した元素の効果を得ることが出来ず、Ｐｔの電子密度はほとんど変化せず、同様に排ガス中のＮＯ応答速度を増大させることが難しい。
【００２２】
一方、Ｐｔ電極のＰｔに対して、Ｒｈを０．０１〜０．５質量％含有させることにより、Ｐｔの電子密度を増加させ、この結果、排ガス中のＣＯ応答速度を減少させる、すなわち、リーンからリッチへのセンサ応答性を緩和させることができる。
【００２３】
すなわち、Ｒｈが０．５質量％を超えた場合には、Ｐｔの電子密度はほとんど変化しないため、排ガス中のＣＯ応答速度を増大させることが難しい。また、０．０１質量％未満の場合には、添加した元素の効果を得ることが出来ず、Ｐｔの電子密度はほとんど変化せず、同様に排ガス中のＣＯ応答速度を増大させることが難しい。
【００２４】
より好ましい態様としては、前記被測定ガスに曝される側に被覆されたＰｔ被膜は、Ｐｔに対して、Ｍｏ，Ｒｕ，Ｎｂ、Ｒｈのうち少なくとも１つの金属が添加されためっき液により成膜後、１０００℃〜１２００℃で加熱処理されたものである。
【００２５】
この態様によれば、前記被測定ガスに曝される側に被覆されたＰｔ被膜を、Ｐｔに対して、Ｍｏ，Ｒｕ，Ｎｂ、Ｒｈのうち少なくとも１つの添加金属が添加されためっき液により成膜後、１０００℃〜１２００℃で加熱処理したＰｔ被膜は、Ｐｔ被膜の表面に含有する添加金属が焼き飛ばされる。そのため、Ｐｔ被膜の表面に含有する添加金属の割合は、０．０１質量％以下となる。なお、このような現象を発現するためには、加熱時間は、１〜２時間の範囲にあることが望ましい。
【００２６】
すなわち、加熱温度が１０００℃未満または加熱時間が１時間未満である場合には、このような現象を発現することが難しく、加熱温度が１２００℃を超える、または、加熱時間が２時間を越えた場合には、Ｐｔの凝集が進むことがある。
【００２７】
より好ましい態様としては、少なくとも被測定ガスに曝される側の表面に形成されたＰｔ被膜の内部には、閉気孔が形成されており、該閉気孔の内部には、大気ガスよりも酸素ガス濃度が高いガスが充填されている。
【００２８】
本発明によれば、酸素センサ素子の被測定ガスに曝される側のＰｔ被膜の内部には、閉気孔が形成され、この内部には、大気ガスよりも酸素ガス濃度が高いガスが充填されているので、リーンガス雰囲気下からリッチガス雰囲気下に切り替わったときに、Ｐｔ被膜の閉気孔の酸素が、三相界面における反応に対するバッファ相として作用する。この結果、リッチガスに対する応答性を緩和させて、触媒の劣化診断（ＯＢＤ）制御を精度良く行なうことができる。
【００２９】
一方、リッチガス雰囲気下からリーンガス雰囲気下に切り替わった場合には、リーンガスに対する応答性（感度）を高め、リッチガスからリーンガスへの雰囲気の変化を早期にフィードバック制御することができ、内燃機関のエミッションをより高めることができる。
【発明の効果】
【００３０】
本発明によれば、応答性に優れると共に、触媒の劣化診断をするにあたり、好適に利用できる酸素センサを得ることができる。
【図面の簡単な説明】
【００３１】
【図１】本実施形態に係る酸素センサと該酸素センサに内蔵された酸素センサ素子の模式的断面図。
【図２】リッチからリーンへの変化時、およびリーンからリッチへの変化時におけるセンサの外側電極（Ｐｔ電極）における電極ガス反応の素過程を説明するための図。
【図３】添加金属を含有した外部電極におけるガスの反応制御を説明するための図。
【図４】実施例１〜４および比較例１における外側電極（Ｐｔ電極）の表面のＰｔ４ｆ光電子スペクトルを測定すべく、ＸＰＳによる結合エネルギーと強度の関係を示した図。
【図５】実施例１〜４の酸素センサおよび比較例１〜３の酸素センサの、リッチガスからリーンガスに変化したときの酸素センサの応答時間と、リーンガスからリッチガスに変化したときの酸素センサの応答時間との関係を示した図。
【図６】（ａ）は、比較例１および比較例４〜７のリッチガスからリーンガスに変化したときの酸素センサの応答時間を示した図であり、（ｂ）は、比較例１および比較例４〜７のリーンガスからリッチガスに変化したときの酸素センサの応答時間を示した図。
【図７】実施例５〜８の酸素センサおよび参考例の低濃度リッチガスおよびリーンガスの応答時間の関係を示した図。
【発明を実施するための形態】
【００３２】
以下の本実施形態に係る酸素センサ（Ｏ２センサ）の製造を実施形態について説明する。
【００３３】
図１は、本実施形態に係る酸素センサと該酸素センサに内蔵された酸素センサ素子の模式的断面図である。図１に示すように、本実施形態に係る酸素センサ１は、内燃機関の排気管に設置されるものであり、内燃機関の排ガス中の酸素濃度または未燃ガス濃度を検出し、該酸素濃度または未燃ガス濃度から内燃機関の燃焼室の空燃比を検出するものである。
【００３４】
具体的には、酸素センサ１は、酸素センサ素子１１を内蔵しており、酸素センサ素子１１は、ハウジング１０に挿通固定されている。酸素センサ素子１１の先端側は、二重構造の被測定ガス用カバー１２によって保護されている。また、被測定ガス用カバー１２には、被測定ガス（排ガス）を導入する被測定ガス導入口１２ａが設けられている。これにより、後述する被測定ガス用カバー１２内に配置される外側電極２３に、被測定ガスを導入することができる。
【００３５】
酸素センサ素子１１は、例えば、有底円筒状（コップ状）の固体電解質体２１と、固体電解質体２１の両面に一対の電極２３、２４とを、少なくとも備えている。酸素センサ素子１１の電極は、酸素センサ１のハウジング１０に取り付けたときに被測定ガス用カバー１２内に位置する。
【００３６】
より具体的には、ガスセンサ素子１１の外表面には外側電極２３となるＰｔ被膜が被覆されており、外側電極２３を覆う多孔質保護層（または拡散抵抗層）２５がさらに、形成されている。
【００３７】
一方、酸素センサ素子１１には、大気を導入する大気室２２が形成されており、固体電解質体２１の内表面には、内側電極２４が被覆されている。このようにして、この酸素センサ素子１１は、上述した一対の電極２３，２４のうち外側電極２３は被測定ガスに曝され、内側電極２４は基準ガス（大気）に曝されるよう構成されている。
【００３８】
なお、ここでは、酸素センサ素子として一般的に知られる、イットリア安定化ジルコニア（ＹＳＺ）を挙げることができるが、イオン伝導性を有し、耐熱性に優れた材料であれば特に限定されるものではない。さらに、後述するように、外側電極２３の内部には、閉気孔２３ａが形成されており、閉気孔２３ａの内部には、大気ガスよりも酸素ガス濃度が高いガスが充填（封入）されている。
【００３９】
酸素センサ１を内燃機関の排気管に取り付ける。このとき、大気に曝された内側電極２４が基準電極となって、排ガスに曝された外側電極２３が測定電極となって、外側電極２３と内側電極２４との間で、酸素濃度の差により濃淡電池が形成され、このときの電極間の電位差（電圧）を測定することにより、酸素濃度を測定することができる。
【００４０】
例えば、排ガスがリッチガスに変化した場合には、排ガスと大気ガスとの酸素濃度差が大きくなり、酸素センサの出力電圧が増加する。一方、排ガスがリーンに変化した場合には、排ガスと大気ガスとの酸素濃度差が小さくなり、酸素センサの出力電圧が減少する。
【００４１】
図２を用いて、リッチからリーンへの変化時、およびリーンからリッチへの変化時における酸素センサの応答特性と添加元素の影響を説明する。図２は、リッチからリーンへの変化時、およびリーンからリッチへの変化時におけるセンサの外側電極２３（Ｐｔ電極）における電極ガス反応の素過程を示している。
【００４２】
図２に示すように、酸素センサの応答速度は、雰囲気ガスであるＮＯガスおよびＣＯガスとＰｔ電極との吸脱着性に依存する。つまり、（１）Ｐｔ電極が吸脱着する、ＮＯガスまたはＣＯガスを選択する制御をすること、および（２）Ｐｔ電極に対するＮＯガスまたはＣＯガスの吸脱着力すなわち結合エネルギを制御することができれば、センサ応答速度を変化させる（制御する）ことができる。
【００４３】
具体的には、図２の上段のｉ）に示すように、リッチ雰囲気下では、Ｐｔ電極の表面にＣＯが吸着している。ここで、リッチ雰囲気からリーン雰囲気に変化したときには、ｉｉ）に示すように、Ｐｔ電極の表面からＣＯが脱離し、ＮＯが吸着する。ｉｉｉ）さらに、リーン雰囲気に変化したときには、Ｐｔ電極の表面にＮＯが吸着した状態となる。その後、ｉｖ）に示すように、Ｐｔ電極の表面に吸着したＮＯが増加し、ＮＯのＯが、Ｐｔ電極の表面から内部に向かってＰｔ粒子間に拡散する。このようにして、酸素センサの出力電圧が低下する。
【００４４】
ここで、リッチ雰囲気からリーン雰囲気へのセンサ応答速度を速くするには、ｉ）〜ｉｉｉ）の過程において、Ｐｔ電極におけるＮＯが反応する反応サイトをつくることが重要であり、具体的には、Ｐｔ電極の表面に吸着したＣＯの吸着力を下げる、またはＮＯの解離吸着性を上げることが重要である。
【００４５】
一方、図２の下段のｉ）に示すように、リーン雰囲気下では、Ｐｔ電極の表面にＯが吸着している。ここで、リーン雰囲気からリッチ雰囲気に変化したときには、ｉｉ）に示すように、Ｐｔ電極の表面において、ＮＯ３、ＣＯ、およびＯが反応し、Ｐｔ電極の表面に吸着したＯが脱離する。その後、ｉｉｉ）に示すように、Ｐｔ粒子間に拡散したＯがＰｔ電極の内部から表面に向かって移動する。このようにして、酸素センサの出力電圧が増加する。
【００４６】
ここで、リーン雰囲気からリッチ雰囲気へのセンサ応答速度を遅くするには、ｉ）およびｉｉ）の過程において、リーン雰囲気においてＰｔ電極の表面に吸着しているＯの結合力を高めることが重要である。
【００４７】
このような観点から、発明者の実験によれば、Ｐｔ電極におけるＰｔの電子密度に着眼した。そこで、Ｐｔの電子密度を制御するには、Ｐｔ電極のＰｔに対してごく微量の金属を添加して、これをＰｔ電極内に拡散させることにより可能となることがわかった。
【００４８】
すなわち、これまで、Ｐｔに対してＲｕ，Ｒｈなどの金属を添加する場合には、この添加金属そのものに対しても上述した酸化還元反応を担わせることを目的としていた。すなわち、この場合には、Ｐｔおよび添加元素それぞれが、個別に上述した酸化還元反応を担っていた。しかしながら、本発明の場合では、添加元素によりＰｔそのものを改質することを目的としており、Ｐｔのみにより、排ガスに対する酸化還元反応を担わせるものである。その場合には、以下に示す添加金属をこれまでよりもごく微量に添加することにより、このようなＰｔの改質が達成できることがわかった。
【００４９】
このようにして、ごく微量の添加金属によるＰｔの電子密度の制御によりガスの吸脱着性を変化させることで、後述する実施例に示すように、Ｐｔ電極におけるリッチからリーンへの反応性を向上させ、リーンからリッチへの反応性の緩和を実現した。
【００５０】
具体的は、固体電解質体の両面のうち、少なくとも被測定ガスに曝される側の表面に形成された外側電極（Ｐｔ被膜）２３には、Ｍｏ，Ｒｕ，Ｎｂ、Ｒｈのうち少なくとも１つの金属が、Ｐｔに対して０．０１〜０．５質量％含有されている。
【００５１】
具体的にはＮＯ応答速度を増大させる（リッチからリーンへのセンサ応答性を高める）ことを目的としてＰｔの電子密度を、Ｐｔそのものの電子密度よりも低下させる添加金属としてＭｏ，ＲｕおよびＮｂを選択した。Ｐｔに対して、上述した量のＭｏ，ＲｕおよびＮｂを添加することにより、Ｐｔの電子密度が、Ｐｔを添加しないものに比べて、低下することになる。
【００５２】
これにより、図３に示すように、Ｐｔの電子密度の低下により、ＣＯガスとＰｔとの間における電子の逆供与を弱めるような効果を期待することができ、この結果、Ｐｔ電極の表面に吸着したＣＯの吸着力を下げることが可能となる。
【００５３】
また、Ｍｏ，Ｒｕ，またはＮｂのうち少なくとも１つの金属が、Ｐｔに対して０．５質量％を超えた場合には、Ｐｔの電子密度はほとんど変化しないため、排ガス中のＮＯ応答速度を増大させることが難しい。また、Ｐｔに対してＭｏ，Ｒｕ，またはＮｂのうち少なくとも１つの金属が０．０１質量％未満の場合には、添加した元素の効果を得ることが出来ず、Ｐｔの電子密度はほとんど変化せず、同様に排ガス中のＮＯ応答速度を増大させることが難しい。
【００５４】
なお、Ｓｂ，Ｐｄなどの遷移金属を用いた場合には、Ｍｏ，Ｒｕ，またはＮｂに比べて、ＣＯに対するＰｔの吸着力が高くなってしまう。一方、Ｍｏ，Ｒｕ，またはＮｂを用いた場合と同等のＣＯに対するＰｔの吸着力を得るためには、Ｆｅ，Ｃｏ，またはＮｉなどの添加金属も挙げることができる。しかしながら、添加金属を用いた場合には、添加金属そのものが酸化しやすいため、酸化レベルに起因した安定性を利用した酸素センサのＰｔ電極に用いるには好ましくない。
【００５５】
一方、ＣＯ応答速度を減少させる（リーンからリッチへのセンサ応答性を緩和）ことを目的として、Ｐｔの電子密度を、Ｐｔそのものの電子密度よりも上昇させる添加金属としてＲｈを選択した。これにより、図３に示すように、Ｐｔの電子密度の上昇により、ＮＯ分子とＰｔ原子との間における電子の逆供与を高めるような効果を期待することができ、この結果、Ｐｔ電極の表面に吸着したＯの結合力（吸着力）を高めることが可能となる。
【００５６】
ここで、外側電極におけるＰｔに対して、Ｒｈが０．５質量％を超えた場合には、Ｐｔの電子密度はほとんど変化しないため、排ガス中のＣＯ応答速度を増大させることが難しい。また、Ｒｈが０．０１質量％未満の場合には、添加した元素の効果を得ることが出来ず、Ｐｔの電子密度はほとんど変化せず、同様に排ガス中のＣＯ応答速度を増大させることが難しい。
【００５７】
上述した酸素センサ素子１１の製造方法を以下に説明する。まず、大気室２２が形成された有底筒状のイットリア安定化ジルコニア（ＹＳＺ）からなる固体電解質体２１を成形する。
【００５８】
次に、水素ガスなどの非酸化性ガス雰囲気下で無電解Ｐｔめっき法により、固体電解質体２１の外表面に、外側電極２３として、内部に閉気孔２３ａが形成されるようにＰｔ被膜を被覆する。
【００５９】
具体的には、ジニトロジアミンＰｔ水溶液などのＰｔ水溶液をめっき液と、表１に示すような塩化ロジウム、塩化ニオブ、塩化ルテニウム、またはモリブデンアンモニウム塩の水溶液を混合し、これを所定の液温まで加熱、還元剤等の添加剤を投入し、固体電解質体および／またはこれを把持した治具を揺動させずに、固体電解質体の外側表面にＰｔを析出させる。
【００６０】
【表１】
0005772732.tif 000002
【００６１】
その後水洗・乾燥することで、膜厚１〜２μｍの外側電極（Ｐｔ被膜）２３が形成される。これにより、Ｐｔ被膜２３のＰｔに対して、Ｍｏ，Ｒｕ，Ｎｂ、Ｒｈのうち少なくとも１つの金属が０．０１〜０．５質量％含有された外側電極２３を得ることができる。
【００６２】
ここで、閉気孔２３ａを形成するための方法としては、従来では、これまでに成膜時に、固体電解質体および／またはこれを把持した治具を揺動させている場合には、この揺動を行なわないようにする。さらに、閉気孔２３ａを形成するための別の方法としては、めっき液中へのめっきを安定化させる安定化剤を減量または投入しない。
【００６３】
また、外側電極（Ｐｔ被膜）２３の内部に閉気孔２３ａを形成する別の条件としては、従来行なわれている成膜速度よりもより速い速度で、Ｐｔ被膜を成膜する。たとえば、従来の条件にくらべて、ジニトロジアミンＰｔ水溶液の濃度を高めたり、そのｐＨを調整したり、めっき液の液温を高めたりする。
【００６４】
このような方法により、成膜途中において、Ｐｔ被膜の表面に発生する水素ガスが脱離せず、水素ガスが気泡として残存するので、この状態で成膜されたＰｔ被膜には、閉気孔２３ａ（外気と連通することがない閉空間を形成した気孔）が形成され、その後の熱処理により、閉気孔２３ａに大気よりも酸素ガス濃度の高いガスを充填することができる。なお、閉気孔を有する結晶粒の形成、および、発生した水素ガスによる影響で、Ｐｔ被膜の厚みは若干厚くなる傾向にある。
【００６５】
また、この他にも、無電解Ｐｔめっき液を水素ガスなどの非酸化性ガスでバブリングすることにより、閉気孔２３ａをＰｔ被膜の内部に形成してもよい。非酸化性ガスでバブリングすることにより、成膜途中のＰｔ被膜の表面に、非酸化性ガスの気泡が付着し、この状態でＰｔ被膜が成膜されるので、Ｐｔ被膜の内部に閉気孔２３ａを容易に形成することができる。
【００６６】
ここで、非酸化性ガスに水素ガスを用いることにより、水素ガスは分子量が小さいため、閉気孔２３ａ内の水素ガスを放出する（後述する酸素ガスを含むガスに入れ替える）ことが容易にできる。
【００６７】
次に、この外側電極２３を大気雰囲気下で、所定の加熱温度（焼成温度）（１０００〜１２００℃）で１〜２時間加熱し、外側電極２３のＰｔの焼成を行う。これにより、無電解めっき処理のめっき液において、Ｐｔに対してＭｏ，Ｒｕ，ＮｂまたはＲｈを０．０１〜０．０５質量を含有したＰｔ電極を成膜し、これを１０００〜１２００℃の範囲で、２時間で加熱する。このようにして、外側電極２３の表面に析出した、Ｍｏ，Ｒｕ，ＮｂまたはＲｈの添加金属の一部が焼き飛ばされて、外側電極２３の表面となる反応サイトに、ごく微量（０．００５〜０．０１質量）のＭｏ，Ｒｕ，Ｎｂ、またはＲｈをＰｔに拡散させることができる。
【００６８】
次に、この外側電極２３を保護するため、スピネル（ＭｇＡｌ２Ｏ４）からなる多孔質保護層をプラズマ溶射法により形成する。さらに、固体電解質体（素子）の内表面を無電解Ｐｔめっき法で内側電極２４を形成する。なお、Ｐｔ被膜からなる内側電極２４は、外側電極２３の被覆時に、固体電解質体２１の内表面に被覆してもよく、別途、従来の如く、ＰＶＤまたはＣＶＤなど一般的に知られた方法によって、被覆してもよい。
【００６９】
次に、外側電極２３および内側電極２４が形成された酸素センサ素子１１を、大気ガスよりも酸素ガス濃度が高いガス雰囲気下で（好ましくは、酸素濃度５０体積％以上の雰囲気、またはオゾンガスを含む雰囲気下で）、加熱する。
【００７０】
これにより、加熱工程において、大気ガスよりも酸素ガス濃度が高いガス雰囲気下で、被測定ガスに曝される側に被覆されたＰｔ被膜を加熱するので、このＰｔ被膜の表面から閉気孔２３ａの内部に向かって酸素ガスが浸透・拡散する。さらに、その後、閉気孔２３ａの内部には、大気ガスよりも酸素ガス濃度が高いガス（浸透・拡散されたガス）が充填され、閉気孔２３ａの周りには、Ｐｔ原子に酸素原子が吸着すると考えられる。
【００７１】
ここでは、前述した外側電極２３の焼成温度よりも高い所定の加熱温度（１１００〜１３００℃）で１時間以上加熱する（Ｐｔ被膜をエージングする）。これにより、少なくとも外側電極２３のＰｔ被膜の結晶方位を（００１）面に整列させることができる。
【００７２】
このような酸素センサ素子１１を、図１に示すようにハウジング１０に組み込んで、被測定ガス用カバー１２を取り付けることにより、酸素センサ１を得ることができる。
【００７３】
ここで、一般的に、リッチガス（ＨＣ，Ｈ２，およびＣＯを含む排ガス）雰囲気下では、固体電解質体２１と外側電極（Ｐｔ被膜）２３と排ガス中の酸素とが反応する三相界面における酸素濃度が、リーンガス（ＮＯｘを含む排ガス）雰囲気下よりも低い状態となる。そして、リッチガス雰囲気下から、リーンガス雰囲気下に切り替わったとき、三相界面における酸素濃度が上昇する。
【００７４】
本実施形態では、ＰｔのＰｔ電極に対して、Ｍｏ，Ｒｕ，またはＮｂを０．０１〜０．５質量％添加し、Ｐｔ電極を上述した熱処理することにより、Ｐｔの電子密度を減少させ、この結果、リーンガス雰囲気からリッチガス雰囲気に切り替わったときに、排ガス中のＮＯ応答速度を増大させ、センサの応答速度を高めることができる。
【００７５】
さらに、外側電極（Ｐｔ被膜）２３の閉気孔２３ａの内部およびその周りに酸素（原子または分子）が存在するため、三相界面の酸素濃度が低下する前に、閉気孔２３ａの内部およびその周りの酸素が低下する。すなわち、酸素を含む閉気孔２３ａが、三相界面の反応に対するバッファ相として作用する。この結果、リッチガスに対する応答性を緩和させて、触媒の劣化診断（ＯＢＤ）制御を精度良く行なうことができる。これにより、触媒貴金属の劣化を適切に診断することができ、触媒貴金属のコストメリットを高めることができる。
【００７６】
一方、リッチガスからリーンガスに切り替わった場合には、Ｐｔ電極のＰｔに対して、Ｒｈを０．０１〜０．５質量％添加し、Ｐｔ電極を上述した熱処理することにより、Ｐｔの電子密度を増加させ、この結果、排ガス中のＣＯ応答速度を減少させ、センサ応答速度を緩やかにすることができる。
【００７７】
また、外側電極（Ｐｔ被膜）２３の閉気孔２３ａの内部およびその周りに酸素を有するため、より迅速に、三相界面の酸素ガスの濃度を高めることができる。これにより、リーンガスに対する応答性（感度）を高めることができる。このような結果、リーンガスに含まれるＮＯｘをより迅速に検出することができる。これにより、リッチガスからリーンガスへの雰囲気の変化を早期にフィードバック制御することができ、内燃機関のエミッションをより高めることができる。
【００７８】
さらに、無電解めっきによって、イットリア安定化ジルコニアなどの多結晶セラミックスへ外側電極（Ｐｔ被膜）２３を被覆した場合、Ｐｔ被膜の結晶粒の結晶方位はランダムまたは［１１１］方向への成長が予測される。しかしながら、上述した加熱温度の範囲内において、外側電極（Ｐｔ被膜）２３を加熱するので、大気ガスよりも酸素ガス濃度が高いガス雰囲気下で高温熱処理される。この結果、外側電極（Ｐｔ被膜）２３の結晶方位が変化し、酸素の解離・吸着の有利な（００１）面の割合が高まった電極構造となる。
【００７９】
また、無電解Ｐｔめっきにより形成された外側電極（Ｐｔ被膜）２３は、微細なＰｔ粒子群により形成されるため、上述したエージング処理条件で溶融し、その後、再結晶化するので、Ｐｔ被膜の結晶方位を（００１）面に整列させ易い。
【００８０】
このようにして得られた酸素センサは、排ガス中の極低濃度のリーンガスに対する反応性（感度）をさらに向上させることができるので、排ガス中の雰囲気変化を早期にフィードバックでき、安定したエンジンシステムの制御を実現できる。これにより、従来の酸素センサと比較して内燃機関の低燃費および低エミッション化が可能となる。
【００８１】
また外側電極（Ｐｔ被膜）２３のエージングにより、外側電極２３および外側電極２３／固体電解質体２１の界面の構造がなまされ組織が安定化する。この結果、外側電極２３は活性状態で安定化する（センサ使用温度において状態変化し難くなる）ため、センサ特性の経時変化が従来のものに比べて低減される。
【実施例】
【００８２】
以下に本発明を実施例に基づいて説明する。
（実施例１）
以下に示すようにして、酸素センサを製作した。具体的には、有底筒状のイットリア安定化ジルコニア（ＹＳＺ）（酸化イットリウム５ｍｏｌ％）からなる固体電解質体を成形した。次に、各固体電解質体の内表面に無電解Ｐｔめっきにより、Ｐｔ被膜からなる内側電極を被覆した。具体的には、ジニトロジアミンＰｔの水溶液（２ｇ／ｌ）をめっき液とし、めっき液を５０℃まで加熱した。
【００８３】
次に、めっき液に、還元剤として、８０質量％ヒドラジン水溶液、４ｇ／ｌ、安定化剤、アンモニア水ｐＨ１１〜１２の範囲に調整し、固体電解質体を把持した治具を揺動させて、固体電解質体の内表面にＰｔを析出させた。その後、水洗・乾燥することで、膜厚１〜２μｍの範囲となる内側電極（Ｐｔ被膜）を形成した。この内側電極を大気雰囲気下で、１０００℃で１時間、ヒータで加熱し、Ｐｔの焼成を行った。
【００８４】
次に、各固体電解質体の外表面に無電解Ｐｔめっきにより、Ｐｔ被膜からなる外側電極を被覆した。具体的には、ジニトロジアミンＰｔの水溶液（２ｇ／ｌ）および塩化ルテニウムを純水で溶解した水溶液（０．５ｇ／ｌ）を、Ｐｔに対して０．０１〜０．５質量％（具体的には、０．１質量％）の範囲に収まるように混合し、混合しためっき液を５０℃まで加熱した。
【００８５】
次に、めっき液に、還元剤として、８０質量％ヒドラジン水溶液、４ｇ／ｌ、安定化剤、アンモニア水ｐＨ１１〜１２の範囲に調整し、固体電解質体を把持した治具を揺動させて（閉気孔なし）、固体電解質体の内表面にＰｔおよびＰｈを析出させた。その後、水洗・乾燥することで、膜厚１〜２μｍの範囲となる外側電極（Ｐｔ被膜）を形成した。この外側電極を大気雰囲気下で、１０００℃で１時間、ヒータで加熱し、Ｐｔの焼成を行い合金化させた。
【００８６】
なお、ＩＣＰで分析を行った結果、この外側電極には、Ｐｔに対して上述した量のＲｕが含有していた。また、ＥＤＸにおいて測定したところ、外部電極の表面には、Ｐｔに対してＲｕが０．０１質量％以下（検出限界以下）であった。すなわち、無電解めっきで、めっき液において、Ｐｔに対してＲｕを０．０１〜０．０５質量を含有しためっき液を用いてＰｔ電極を成膜し、これを１０００℃の範囲で、１時間で加熱することにより、Ｒｕの一部（ごく微量）が焼き飛ばされて、外部電極のＰｄ外部電極の表面となる反応サイトにおいて、Ｐｔに対してごく微量のＲｕが拡散していることがいえる。
【００８７】
さらに、この外側電極に、スピネル（ＭｇＡｌ２Ｏ４）からなる多孔質保護層をプラズマ溶射法により、厚さ２００μｍ形成した。さらに、外側電極の形成と同じ方法（無電解Ｐｔめっき法）で、固体電解質体（素子）の内表面に内側電極を形成した。
【００８８】
外側電極および内側電極が形成された酸素センサ素子を窒素ガスに酸素濃度５０体積％を混合したガス（大気ガスよりも酸素ガス濃度が高いガス）雰囲気下で、加熱温度１１００℃で１時間、ヒータで加熱した（エージング処理をした）。このようにして得られた酸素センサ素子をハウジングに組み込み、酸素センサを得た。
【００８９】
（実施例２）
実施例１と同じように、酸素センサを作製した。実施例１と相違する点は、塩化ニオブ（０．５ｇ／ｌ）を、Ｐｔに対して０．０１〜０．５質量％（具体的には、０．１質量％）の範囲に収まるように混合しためっき液を用いて、外側電極（Ｐｔ被膜）を形成した点である。ＩＣＰで分析を行った結果、この外側電極には、Ｐｔに対して上述した量のＮｂが含有されていた。また、ＥＤＸにおいて測定したところ、すべての外部電極の表面には、Ｐｔに対してＮｂが０．０１質量％以下（検出限界以下）であった。
【００９０】
（実施例３）
実施例１と同じように、酸素センサを作製した。実施例１と相違する点は、外側電極に、モリブデンアンモニウム塩（０．５ｇ／ｌ）を、Ｐｔに対して０．０１〜０．５質量％（具体的には、０．１質量％）の範囲に収まるように混合しためっき液を用いて、外側電極（Ｐｔ被膜）を形成した点である。ＩＣＰで分析を行った結果、この外側電極には、Ｐｔに対して上述した量のＭｏが含有していることが確認できた。また、ＥＤＸにおいて測定したところ、すべての外部電極の表面には、Ｐｔに対してＭｏが０．０１質量％以下（検出限界以下）であった。
【００９１】
（実施例４）
実施例１と同じように、複数の酸素センサを作製した。実施例１と相違する点は、外側電極に、塩化ロジウム（０．２ｇ／ｌ）を、Ｐｔに対して０．０１〜０．５質量％（具体的には、０．０５質量％）の範囲に収まるように混合しためっき液を用いて、外側電極（Ｐｔ被膜）を形成した点である。ＩＣＰで分析を行った結果、この外側電極には、Ｐｔに対して上述した量のＲｈが含有していることが確認できた。また、ＥＤＸにおいて測定したところ、すべての外部電極の表面には、Ｐｔに対してＲｈが０．０１質量％以下（検出限界以下）であった。
【００９２】
（比較例１）
実施例１と同じように、酸素センサを作製した。実施例１と相違する点は、外側電極に、添加金属であるＲｕを添加せず、内側電極と同様のめっき液を用いて、外側電極（Ｐｔ被膜）を形成した。具体的には、電極の気孔率を１８％、担持量を固体電解質体に対して０．１質量％とした（上述した実施例１〜４と同等の気孔率および割合）、電極の気孔率を５％、担持量を固体電解質体に対して０．５質量％としたもの、を作製した。なお、後述する図５に示す比較例１の基準のプロット、図６（ａ），（ｂ）の結果は、電極の気孔率を１８％、担持量を固体電解質体に対して０．１質量％としたもの結果である。
【００９３】
（比較例２）
実施例１と同じように、酸素センサを作製した。実施例１と相違する点は、外側電極に、塩化銀（１ｇ／ｌ）をＰｔに対してＡｇが０．２質量％となるように、添加しためっき液を用いて、外側電極（Ｐｔ被膜）を形成した。
【００９４】
（比較例３）
実施例１と同じように、酸素センサを作製した。実施例１と相違する点は、外側電極に、亜硫酸金ナトリウム（１ｇ／ｌ）をＰｔに対してＡｕが０．１質量％となるように、添加しためっき液を用いて、外側電極（Ｐｔ被膜）を形成した。
【００９５】
（比較例４〜７）
実施例１と同じように、酸素センサを作製した。実施例１と相違する点は、ＥＤＸの測定結果で、比較例４は、外側電極のＰｔに対してＲｈを２．２質量％含有させた点であり、比較例５は、外側電極のＰｔのＲｕを１．５質量％含有させた点であり、比較例６は、外側電極のＰｔに対してＮｂを１．５質量％含有させた点であり、比較例７の外側電極を、Ｐｔに対してＭｏを１．５質量％含有させた点である。
【００９６】
＜ＸＰＳによる分析＞
実施例１〜４および比較例１における外側電極（Ｐｔ電極）の表面のＰｔ４ｆ光電子スペクトルを測定すべく、ＸＰＳによる結合エネルギーと強度の関係を測定した。この結果を図４に示す。この結果から、実施例１〜３の如く、Ｒｕ，Ｎｂ，またはＭｏを添加した電極は、比較例１のものよりも、強度のピーク（結合エネルギーが高い側のピーク値）は、左側にシフトしていた。この結果から、Ｒｕ，Ｎｂ，またはＭｏを上述した範囲でＰｔに添加し、加熱処理をすることで、Ｐｔの電子密度が、Ｐｔそのものの電子密度よりも低下したことがわかる。
【００９７】
一方、実施例４の如く、Ｒｈを添加した電極は、比較例１のものよりも、強度のピークは、右側にシフトしていた。この結果から、Ｒｈを上述した範囲でＰｔに添加することで、Ｐｔの電子密度を、Ｐｔそのものの電子密度よりも上昇したことがわかる。
【００９８】
＜性能評価＞
実施例１〜４および比較例４〜７の酸素センサに関して、性能評価試験を行った。具体的には、Ａ／Ｆ１４．６（ストイキ）近傍でガス環境がリッチからリーンになるよう、モデルガス特性評価装置にて数百ｐｐｍ程度のリッチガスまたはリーンガスに暴露中、任意のタイミングで数百ｐｐｍのリーンガスまたはリッチガスに矩形切替を行い、切替時間から所定のセンサ電圧を示すまでの時間を測定した。
【００９９】
図５は、実施例１〜４の酸素センサおよび比較例１〜３の酸素センサの、リッチガスからリーンガスに変化したときの酸素センサの応答時間と、リーンガスからリッチガスに変化したときの酸素センサの応答時間との関係を示した図である。図６は、（ａ）は、比較例１および比較例４〜７のリッチガスからリーンガスに変化したときの酸素センサの応答時間を示した図であり、（ｂ）は、比較例１および比較例４〜７のリーンガスからリッチガスに変化したときの酸素センサの応答時間を示した図である。
【０１００】
［結果および考察］
図５の比較例１の結果から示すように、Ｐｔ電極の気孔率および割合を変えることにより、一般的に破線に示すライン上を変化する。このラインを基準として、実施例２〜４に示す酸素センサのＰｔ電極は、Ｍｏ，Ｒｕ，Ｎｂを、Ｐｔに対して０．０１〜０．５質量％含有させることにより、リーンガス雰囲気からリッチガス雰囲気に切り替わったときに、排ガス中のＮＯ応答速度を増大させ、センサの応答速度を高めることができたと考えられる。
【０１０１】
一方、実施例２〜４のものに比べて、実施例１に示す酸素センサは、リッチガスからリーンガスに切り替わった場合には、Ｐｔ電極のＰｔに対して、Ｒｈを０．０１〜０．５質量％含有させることにより、Ｐｔの電子密度を増加させ、この結果、排ガス中のＣＯ応答速度を減少させた結果、センサ応答速度を緩やかにすることができたと考えられる。
【０１０２】
一方、比較例２および３の如く、ＰｔにＡｇ，Ａｕを添加した酸素センサは、比較例１の基準のものと同等の結果となった。
【０１０３】
さらに、図６（ａ），（ｂ）に示すように、リッチガスからリーンガスに変化したとき、リーンガスからリッチガスに変化したときのいずれの場合であっても、比較例４〜７のものは、比較例１よりもさらに酸素センサの応答速度が低下していることがわかり、実施例１〜４のものとは明らかに異なる結果となった。
【０１０４】
（実施例５〜８）
実施例５〜８は、それぞれ実施例１〜４に対応する実施例であり、この実施例１〜４と同じようにして、酸素センサを作製した。それぞれの実施例が相違する点は、外側電極のＰｔに対してそれぞれの添加金属（順にＲｕ、Ｎｂ，Ｍｏ，Ｒｈ）を０．０１〜０．５質量％となるように添加した外部電極を備えた酸素センサを複数作製した点である。そして、これに対して、上述した性能評価試験を行った。この結果を、図７に示す。なお、図７には、Ｐｔに添加金属を添加していない結果も参考例として合わせてプロットした。
【０１０５】
［結果および考察］
図７に示すように、めっき液にＲｕ、Ｎｂ，Ｍｏ，またはＲｈをＰｔに対して０．０１〜０．５質量％となるように添加して、外側電極を成膜することにより、得られた酸素センサは、上述した結果１に示したものと同様の特性を有することが確認できた。
【０１０６】
以上、本発明の実施の形態を用いて詳述してきたが、具体的な構成はこの実施形態および実施例に限定されるものではなく、本発明の要旨を逸脱しない範囲における設計変更があっても、それらは本発明に含まれるものである。
【符号の説明】
【０１０７】
１…酸素センサ，１１…酸素センサ素子，１２…被測定ガス用カバー，１２ａ…被測定ガス導入口，２１…固体電解質体，２２…大気室，２３…外側電極（Ｐｔ被膜），２３ａ：閉気孔，２４…内側電極
【図１】
0005772732.tif 000003
【図２】
0005772732.tif 000004
【図３】
0005772732.tif 000005
【図４】
0005772732.tif 000006
【図５】
0005772732.tif 000007
【図６】
0005772732.tif 000008
【図７】
0005772732.tif 000009